(57)【特許請求の範囲】
【請求項１】
基材上に少なくとも発泡樹脂層を２層有する発泡積層シートであって、
（１）基材側の発泡樹脂層である第１発泡樹脂層が、エチレン−α，β不飽和カルボン酸共重合体以外のオレフィン系樹脂を含有し、
（２）表層側の発泡樹脂層である第２発泡樹脂層が、発泡剤含有樹脂層の発泡体であり、エチレン−α，β不飽和カルボン酸共重合体を含有する、
発泡積層シート。
【請求項２】
前記エチレン−α，β不飽和カルボン酸共重合体以外のオレフィン系樹脂が、低密度ポリエチレン、直鎖状低密度ポリエチレン、エチレン−α，β不飽和カルボン酸エステル共重合体、及びエチレン−ビニルエステル共重合体なる群から選択される少なくとも１種である、請求項１に記載の発泡積層シート。
【請求項３】
前記エチレン−α，β不飽和カルボン酸共重合体以外のオレフィン系樹脂が、直鎖状低密度ポリエチレン、及びエチレン−酢酸ビニル共重合体なる群から選択される少なくとも１種である、請求項１又は２に記載の発泡積層シート。
【請求項４】
前記エチレン−α，β不飽和カルボン酸共重合体が、エチレン−メタクリル酸共重合体、エチレン−アクリル酸共重合体、及びこれらのアイオノマー樹脂からなる群から選択される少なくとも１種である、請求項１〜３のいずれかに記載の発泡積層シート。
【請求項５】
さらに非発泡樹脂層を有し、該非発泡樹脂層が、前記基材と前記第１発泡樹脂層との間、前記第１発泡樹脂層と前記第２発泡樹脂層との間、及び前記第２発泡樹脂層の上の１箇所以上に形成されている、請求項１〜４のいずれかに記載の発泡積層シート。
【発明の詳細な説明】
【技術分野】
【０００１】
本発明は、発泡積層シートに関する。
【背景技術】
【０００２】
従来、発泡壁紙としては、紙質基材（例えば裏打紙）に、ハロゲンを含有しないオレフィン系樹脂を含有する発泡樹脂層を形成したものが知られている。このハロゲンを含有しないオレフィン系樹脂を含有する発泡樹脂層を形成した発泡壁紙は、塩化ビニル樹脂を含有する発泡樹脂層を有する発泡壁紙に比べて環境に配慮されている一方、表面強度が劣る。そのため、当該ハロゲンを含有しないオレフィン系樹脂を含有する発泡樹脂層を形成した発泡壁紙は、表面強度を付与するために、例えば、発泡樹脂層の発泡倍率を抑える等の手段がとられている。しかしながら、前記手段では、施工時に下地の不陸を隠蔽することができないという問題がある。
【０００３】
上記問題を改善し、表面強度に優れた発泡壁紙として、例えば、エチレン−メタクリル酸共重合体（ＥＭＡＡ）を含む樹脂組成物より形成された発泡樹脂層を有する発泡壁紙が提案されている（特許文献１）。
【先行技術文献】
【特許文献】
【０００４】
【特許文献１】特開２００８−１５６８１１号公報
【発明の概要】
【発明が解決しようとする課題】
【０００５】
しかしながら、特許文献１の発泡壁紙は、ＥＭＡＡ樹脂特有の凝集力を有するため、延性及び展性（延展性）に欠ける。そのため、発泡壁紙を施工した後での建物の経年変化、建物の揺れ等による下地のずれ、下地の開き等に対して壁紙が追従して変形することにより、表面にシワ、クラック等の外観変化を生じさせない性質（以下、「下地追従性」という）が不十分であり、クラックが生じやすいという問題がある。
【０００６】
よって、本発明は、表面強度だけでなく下地追従性も優れた発泡積層シートを提供することを目的とする。
【課題を解決するための手段】
【０００７】
本発明者は、表面強度だけでなく下地追従性も優れた発泡積層シートを開発すべく鋭意研究を重ねた結果、発泡樹脂層を少なくとも２層設け、基材側の発泡樹脂層がエチレン−α，β不飽和カルボン酸共重合体以外のオレフィン系樹脂を含有し、表層側の発泡樹脂層がエチレン−α，β不飽和カルボン酸共重合体を含有することにより上記目的を達成できることを見出した。本発明はこのような知見に基づき完成されたものである。
【０００８】
即ち、本発明は、下記の発泡積層シートに係る。
１．基材上に少なくとも発泡樹脂層を２層有する発泡積層シートであって、
（１）基材側の発泡樹脂層である第１発泡樹脂層が、エチレン−α，β不飽和カルボン酸共重合体以外のオレフィン系樹脂を含有し、
（２）表層側の発泡樹脂層である第２発泡樹脂層が、発泡剤含有樹脂層の発泡体であり、エチレン−α，β不飽和カルボン酸共重合体を含有する、
発泡積層シート。
２．前記エチレン−α，β不飽和カルボン酸共重合体以外のオレフィン系樹脂が、低密度ポリエチレン、直鎖状低密度ポリエチレン、エチレン−α，β不飽和カルボン酸エステル共重合体、及びエチレン−ビニルエステル共重合体なる群から選択される少なくとも１種である、上記項１に記載の発泡積層シート。
３．前記エチレン−α，β不飽和カルボン酸共重合体以外のオレフィン系樹脂が、直鎖状低密度ポリエチレン、及びエチレン−酢酸ビニル共重合体なる群から選択される少なくとも１種である、上記項１又は２に記載の発泡積層シート。
４．前記エチレン−α，β不飽和カルボン酸共重合体が、エチレン−メタクリル酸共重合体、エチレン−アクリル酸共重合体、及びこれらのアイオノマー樹脂からなる群から選択される少なくとも１種である、上記項１〜３のいずれかに記載の発泡積層シート。
５．さらに非発泡樹脂層を有し、該非発泡樹脂層が、前記基材と前記第１発泡樹脂層との間、前記第１発泡樹脂層と前記第２発泡樹脂層との間、及び前記第２発泡樹脂層の上の１箇所以上に形成されている、上記項１〜４のいずれかに記載の発泡積層シート。
【発明の効果】
【０００９】
本発明の発泡積層シートは、表層側の発泡樹脂層がエチレン−α，β不飽和カルボン酸共重合体を含有していることにより表面強度に優れており、該表層側の発泡樹脂層と基材との間にエチレン−α，β不飽和カルボン酸共重合体以外のオレフィン系樹脂を含有する発泡樹脂層が存在することにより下地追従性に優れる。
【図面の簡単な説明】
【００１０】
【図１】本発明の発泡積層シートの層構成の一例を示す断面模式図である。
【発明を実施するための形態】
【００１１】
≪発泡積層シート≫
本発明の発泡積層シートは、基材上に少なくとも発泡樹脂層を２層有する発泡積層シートであって、
（１）基材側の発泡樹脂層である第１発泡樹脂層が、エチレン−α，β不飽和カルボン酸共重合体以外のオレフィン樹脂を含有し、
（２）表層側の発泡樹脂層である第２発泡樹脂層が、エチレン−α，β不飽和カルボン酸共重合体を含有する、ことを特徴とする。
【００１２】
上記特徴を有する本発明の発泡積層シートは、表層側の発泡樹脂層がエチレン−α，β不飽和カルボン酸共重合体を含有していることにより表面強度に優れており、該表層側の発泡樹脂層と基材との間にエチレン−α，β不飽和カルボン酸共重合体以外のオレフィン系樹脂を含有する発泡樹脂層が存在することにより下地追従性に優れる。よって、本発明の発泡積層シートは、発泡壁紙、各種装飾材等として有用である。
【００１３】
以下、図１を参照しつつ、本発明の発泡積層シートについて詳細に説明する。なお、本明細書では、基材から見て発泡樹脂層が積層されている方向を「上」又は「おもて面」と称し、基材から見て発泡樹脂層が積層されている方向とは逆側を「下」又は「裏面」と称する。
【００１４】
図１は、本発明の発泡積層シートの層構成の一例を示すものである。図１に示される発泡積層シート（１）は、基材（２）上に、非発泡樹脂層Ａ（３）、第１発泡樹脂層（４）、非発泡樹脂層Ｂ（５）、非発泡樹脂層Ｃ（６）、第２発泡樹脂層（７）、非発泡樹脂層Ｄ（８）、絵柄模様層（９）及び表面保護層（１０）をこの順に有するものである。以下、かかる発泡積層シートの各層について説明する。
【００１５】
基材
基材としては限定されず、公知の繊維質シート（裏打紙）などを利用することができる。
【００１６】
繊維質シートとしては、具体的には、壁紙用一般紙（パルプ主体のシートを既知のサイズ剤でサイズ処理したもの）；難燃紙（パルプ主体のシートをスルファミン酸グアニジン、リン酸グアジニン等の難燃剤で処理したもの）；水酸化アルミニウム、水酸化マグネシウム等の無機添加剤を含む無機質紙；上質紙；薄用紙；繊維混抄紙（パルプと合成繊維とを混合して抄紙したもの）などが挙げられる。
【００１７】
なお、本発明に使用される繊維質シートには、分類上、不織布に該当しているものも包含される。本発明においては、樹脂層との密着性を良好とする観点から、上記で例示した繊維質シートのうち、壁紙用一般紙、難燃紙を用いることが好ましい。
【００１８】
繊維質シートの坪量は限定的ではないが、５０〜３００ｇ／ｍ２程度が好ましく、５０〜１３０ｇ／ｍ２程度がより好ましい。
【００１９】
第１発泡樹脂層
本発明の積層シートは、基材の上に少なくとも発泡樹脂層を２層有している。発泡樹脂層は、樹脂及び発泡剤を含有する発泡剤含有樹脂層を発泡させることにより形成することができる。少なくとも２層存在する発泡樹脂層のうち、基材側の発泡樹脂層を第１発泡樹脂層といい、発泡により第１発泡樹脂層を形成する発泡剤含有樹脂層を第１発泡剤含有樹脂層という。第１発泡樹脂層は、第１発泡剤含有樹脂層を発泡させることにより形成されている。第１発泡剤含有樹脂層は、Ｔダイ製膜法、カレンダー製膜法等の既知の製膜法により形成することができる。
【００２０】
第１発泡剤含有樹脂層に含まれる樹脂成分としては、エチレン−α，β不飽和カルボン酸共重合体以外のオレフィン系樹脂を使用する。エチレン−α，β不飽和カルボン酸共重合体以外のオレフィン系樹脂として、例えば、ポリエチレン（ＰＥ）、エチレン−α，β不飽和カルボン酸エステル共重合体、及びエチレン−ビニルエステル共重合体が挙げられる。
【００２１】
ポリエチレン（ＰＥ）として、例えば、低密度ポリエチレン（ＬＤＰＥ）、中密度ポリエチレン（ＭＤＰＥ）、高密度ポリエチレン（ＨＤＰＥ）、直鎖状低密度ポリエチレン（ＬＬＤＰＥ）等が挙げられる。これらのポリエチレンの中で、下地追従性に対する効果の観点から、低密度ポリエチレン（ＬＤＰＥ）、直鎖状低密度ポリエチレン（ＬＬＤＰＥ）等が好ましく、直鎖状低密度ポリエチレン（ＬＬＤＰＥ）がより好ましい。ＬＬＤＰＥは、エチレンと炭素数３〜２０程度のα−オレフィンを共重合することにより得られる長鎖分岐の少ないポリエチレンである。ＬＬＤＰＥの合成に用いられるα−オレフィンとしては、炭素数４〜１０程度のものが好ましく、具体的には１−ブテン、１−ヘキセン、４−メチル−１−ペンテン、１−オクテン等が挙げられる。ＬＬＤＰＥの密度は通常０．８５０〜０．９３８ｇ／ｃｍ３程度であり、０．８９０〜０．９２５ｇ／ｃｍ３程度が好ましい。
【００２２】
エチレン−α，β不飽和カルボン酸エステル共重合体におけるエチレンと共重合可能な不飽和カルボン酸エステル成分として、具体的には、アクリル酸メチル、アクリル酸エチル、メタクリル酸メチル、メタクリル酸エチル等が挙げられる。エチレン−α，β不飽和カルボン酸エステル共重合体として、具体的には、エチレン−メチルアクリレート共重合体（ＥＭＡ）、エチレン−エチルアクリレート共重合体（ＥＥＡ）、エチレン−メチルメタクリレート共重合体（ＥＭＭＡ）、エチレン−エチルメタクリレート共重合体等が挙げられる。
【００２３】
エチレン−α，β不飽和カルボン酸共重合体以外のオレフィン系樹脂は、カルボキシル基を有さないため、延伸性を有する。そのため、第１発泡剤含有樹脂層にこのような樹脂成分を用いることで、発泡積層シートは下地のずれ、下地の開き等に追従することができ、クラックの発生を防ぐことができる。これらのエチレン−α，β不飽和カルボン酸共重合体以外のオレフィン系樹脂は単独で又は２種以上を混合して使用することができる。これらのエチレン−α，β不飽和カルボン酸共重合体以外のオレフィン系樹脂の中でも、下地追従性に対する効果の観点から、直鎖状低密度ポリエチレン（ＬＬＤＰＥ）、及びエチレン−酢酸ビニル共重合体が好ましい。
【００２４】
また、エチレン−α，β不飽和カルボン酸共重合体以外のオレフィン系樹脂としてコポリマーを使用する場合、エチレン以外のモノマーの含有量としては、５〜２５重量％が好ましく、９〜２０重量％がより好ましい。このような共重合比率を採用することにより、より下地追従性が高まる。具体例としては、エチレン−酢酸ビニル共重合体は、酢酸ビニルの共重合比率（ＶＡ量）としては９〜２５重量％が好ましく、９〜２０重量％がより好ましい。
【００２５】
第１発泡剤含有樹脂層は、本発明の目的を阻害しない範囲において、樹脂成分としてエチレン−α，β不飽和カルボン酸共重合体以外のオレフィン系樹脂ではない他の樹脂を含むことが可能である。他の樹脂として、例えば、ポリ塩化ビニル、ポリスチレン、ポリ酢酸ビニル、ポリウレタン、ポリテトラフルオロエチレン、ＡＢＳ樹脂、アクリル樹脂、ポリアミド、ポリアセタール、ポリカーボネート、ポリエステル、ポリフェニレンスルファイド、ポリエーテルエーテルケトン等が挙げられる。前記他の樹脂を含む場合、エチレン−α，β不飽和カルボン酸共重合体以外のオレフィン系樹脂の含有量は、５０重量％以上が好ましく、８０重量％以上がより好ましい。
【００２６】
第１発泡剤含有樹脂層を形成する樹脂組成物としては、例えば、上記樹脂成分、無機充填剤、顔料、熱分解型発泡剤、発泡助剤、架橋助剤等を含む樹脂組成物を好適に使用することができる。その他にも、安定剤、滑剤等を添加剤として使用することができる。
【００２７】
熱分解型発泡剤としては、例えば、アゾジカルボンアミド（ＡＤＣＡ）、アゾビスホルムアミド等のアゾ系；オキシベンゼンスルホニルヒドラジド（ＯＢＳＨ）、パラトルエンスルホニルヒドラジド等のヒドラジド系などが挙げられる。熱分解型発泡剤の含有量は、発泡剤の種類、発泡倍率等に応じて適宜設定できる。発泡倍率の観点からは、７倍以上、好ましくは７〜１０倍程度であり、熱分解型発泡剤は、樹脂成分１００質量部に対して、１〜２０質量部程度とすることが好ましい。
【００２８】
発泡助剤は、金属酸化物及び／又は脂肪酸金属塩が好ましく、例えば、ステアリン酸亜鉛、ステアリン酸カルシウム、ステアリン酸マグネシウム、オクチル酸亜鉛、オクチル酸カルシウム、オクチル酸マグネシウム、ラウリン酸亜鉛、ラウリン酸カルシウム、ラウリン酸マグネシウム、酸化亜鉛、酸化マグネシウム等を使用することができる。これらの発泡助剤の含有量は、樹脂成分１００質量部に対して、０．３〜１０質量部程度が好ましく、１〜５質量部程度がより好ましい。
【００２９】
無機充填剤としては、例えば、炭酸カルシウム、水酸化アルミニウム、水酸化マグネシウム、三酸化アンチモン、ホウ酸亜鉛、モリブデン化合物等が挙げられる。無機充填剤を含むことにより、目透き抑制効果、表面特性向上効果、燃焼時発熱抑制効果等が得られる。無機充填剤の含有量は、樹脂成分１００質量部に対して０〜１００質量部程度が好ましく、２０〜７０質量部程度がより好ましい。
【００３０】
顔料については、無機顔料として、例えば、酸化チタン、亜鉛華、カーボンブラック、黒色酸化鉄、黄色酸化鉄、黄鉛、モリブデートオレンジ、カドミウムイエロー、ニッケルチタンイエロー、クロムチタンイエロー、酸化鉄（弁柄）、カドミウムレッド、群青、紺青、コバルトブルー、酸化クロム、コバルトグリーン、アルミニウム粉、ブロンズ粉、雲母チタン、硫化亜鉛等が挙げられる。また、有機顔料として、例えば、アニリンブラック、ペリレンブラック、アゾ系（アゾレーキ、不溶性アゾ、縮合アゾ）、多環式（イソインドリノン、イソインドリン、キノフタロン、ペリノン、フラバントロン、アントラピリミジン、アントラキノン、キナクリドン、ペリレン、ジケトピロロピロール、ジブロムアンザントロン、ジオキサジン、チオインジゴ、フタロシアニン、インダントロン、ハロゲン化フタロシアニン）等が挙げられる。顔料の含有量は、樹脂成分１００質量部に対して１０〜５０質量部程度が好ましく、１５〜３０質量部程度がより好ましい。
【００３１】
本発明では、第１発泡剤含有樹脂層は電子線照射により樹脂架橋されていてもよい。第１発泡剤含有樹脂層に電子線を照射する方法及び発泡させる方法としては、後記の製造方法に記載された方法に従って実施すればよい。
【００３２】
なお、第１発泡剤含有樹脂層の厚みは３０〜５０μｍ程度が好ましく、発泡後の第１発泡樹脂層の厚みは３００〜５００μｍ程度が好ましい。
【００３３】
第２発泡樹脂層
本発明の積層シートが有する少なくとも２層の発泡樹脂層のうち、表層側の発泡樹脂層を第２発泡樹脂層といい、発泡により第２発泡樹脂層を形成する発泡剤含有樹脂層を第２発泡剤含有樹脂層という。第２発泡剤含有樹脂層も、第１発泡剤含有樹脂層と同様に、Ｔダイ製膜法、カレンダー製膜法等の既知の製膜法により形成することができる。
【００３４】
第２発泡剤含有樹脂層に含まれる樹脂成分として、エチレン−α，β不飽和カルボン酸共重合体を使用する。エチレン−α，β不飽和カルボン酸共重合体として、例えば、アクリル酸及びメタクリル酸の少なくとも１種のモノマーとエチレンとの組み合わせにより得られる共重合体が挙げられる。エチレン−α，β不飽和カルボン酸共重合体として、より具体的には、エチレン−メタクリル酸共重合体（ＥＭＡＡ）、エチレン−アクリル酸共重合体（ＥＡＡ）及びこれらのアイオノマー樹脂の少なくとも１種を用いることが好ましく、エチレン−メタクリル酸共重合体（ＥＭＡＡ）がより好ましい。ここで、ＥＭＡＡ又はＥＡＡのアイオノマー樹脂とは、エチレン−メタクリル酸共重合体（ＥＭＡＡ）又はエチレン−アクリル酸共重合体（ＥＡＡ）に金属カチオンを加えて分子間結合させることにより製造される樹脂である。第２発泡樹脂層にこのようなカルボキシル基を有する樹脂成分を用いることで、特に樹脂中の水素結合等に起因する強固な層を形成することができるので、優れた耐スクラッチ性、耐摩耗性等を得ることができる。これらは公知又は市販のものを使用することができる。
【００３５】
前記重合体におけるアクリル酸又はメタクリル酸の含有量は５〜２５重量％程度であることが好ましく、９〜１５重量％がより好ましい。このような樹脂も市販品を使用することができる。
【００３６】
第２発泡剤含有樹脂層は、本発明の目的を阻害しない範囲において、樹脂成分としてエチレン−α，β不飽和カルボン酸共重合体以外の他の樹脂を含むことが可能である。他の樹脂として、例えば、ポリ塩化ビニル、ポリスチレン、ポリ酢酸ビニル、ポリウレタン、ポリテトラフルオロエチレン、ＡＢＳ樹脂、アクリル樹脂、ポリアミド、ポリアセタール、ポリカーボネート、ポリエステル、ポリフェニレンスルファイド、ポリエーテルエーテルケトン等が挙げられる。前記他の樹脂を含む場合、エチレン−α，β不飽和カルボン酸共重合体の含有量は、５０重量％以上が好ましく、８０重量％以上がより好ましい。
【００３７】
第２発泡剤含有樹脂層を形成する樹脂組成物としては、例えば、上記樹脂成分、無機充填剤、顔料、熱分解型発泡剤、発泡助剤、架橋助剤等を含む樹脂組成物を好適に使用することができる。その他にも、安定剤、滑剤等を添加剤として使用することができる。無機充填剤、顔料、熱分解型発泡剤、発泡助剤、架橋助剤等は、上記第１発泡剤含有樹脂層で挙げられたものと同様のもの使用することができる。
【００３８】
ただし、発泡助剤（金属酸化物及び／又は脂肪酸金属塩）とエチレン−メタクリル酸共重合体（ＥＭＡＡ）とアゾジカルボンアミド（ＡＤＣＡ）発泡剤とを組み合わせて用いる場合には、発泡工程において、ＥＭＡＡのアクリル酸部と金属系発泡助剤との反応により、発泡助剤としての効果が損なわれるという問題がある。そのため、ＥＭＡＡとＡＤＣＡ発泡剤とを組み合わせて用いる場合には、特開２００９−１９７２１９号公報に説明されている通り、発泡助剤としてカルボン酸ヒドラジド化合物を用いることが好ましい。このとき、カルボン酸ヒドラジド化合物はＡＤＣＡ発泡剤１質量部に対して０．２〜１質量部程度用いることが好ましい。
【００３９】
第２発泡剤含有樹脂層も、第１発泡剤含有樹脂層と同様に、電子線照射により樹脂架橋されていてもよい。第２発泡剤含有樹脂層に電子線を照射する方法及び発泡させる方法としては、後記の製造方法に記載された方法に従って実施すればよい。
【００４０】
なお、第２発泡剤含有樹脂層の厚みは３０〜５０μｍ程度が好ましく、発泡後の第２発泡樹脂層の厚みは２００〜３００μｍ程度が好ましい。
【００４１】
本発明の積層シートが、発泡樹脂層を３層以上有する場合、最も基材側の発泡樹脂層が第１発泡樹脂層であり、最も表層側の発泡樹脂層が第２発泡樹脂層である。第１発泡樹脂層と第２発泡樹脂層との間にある発泡樹脂層は、第１発泡樹脂層又は第２発泡樹脂層のいずれかと同じでもよいし、従来の発泡樹脂層に広く使用される他の樹脂成分を含む層とすることもできる。
【００４２】
非発泡樹脂層
第１発泡樹脂層及び第２発泡樹脂層は、その片面又は両面に非発泡樹脂層を有していてもよい。
【００４３】
例えば、第１発泡樹脂層の裏面（基材が積層される面）には、基材との接着力を向上させる目的で非発泡樹脂層Ａ（接着樹脂層）を有してもよい。
【００４４】
非発泡樹脂層Ａの樹脂成分としては、特に限定はないが、エチレン−酢酸ビニル共重合体（ＥＶＡ）が好ましい。ＥＶＡは公知又は市販のものを使用することができる。特に、酢酸ビニル成分（ＶＡ成分）が１０〜４６質量％であるものが好ましく、１５〜４１質量％であるものがより好ましい。
【００４５】
また、第１発泡樹脂層の上面、及び第２発泡樹脂層の裏面には、第１発泡樹脂層と第２発泡樹脂層との接着性を向上させる目的で、それぞれ非発泡樹脂層Ｂ、及び非発泡樹脂層Ｃを有していてもよい。
【００４６】
非発泡樹脂層Ｂ及び非発泡樹脂層Ｃの樹脂成分としては、ポリオレフィン系樹脂、メタクリル系樹脂、熱可塑性ポリエステル系樹脂、ポリビニルアルコール系樹脂、フッ素系樹脂等が挙げられ、その中でもポリオレフィン系樹脂が好ましい。
【００４７】
ポリオレフィン系樹脂としては、例えば、ポリエチレン、ポリプロピレン、ポリブテン、ポリブタジエン、ポリイソプレン等の樹脂単体；エチレン−アクリル酸共重合体、エチレン−アクリル酸メチル共重合体、エチレン−アクリル酸エチル共重合体、エチレン−メタクリル酸共重合体等のエチレン−（メタ）アクリル酸系共重合体；エチレン−酢酸ビニル共重合体（ＥＶＡ）、エチレン−ビニルアルコール共重合体、アイオノマー等の少なくとも１種が挙げられる。なお、「（メタ）アクリル酸」は、アクリル酸又はメタクリル酸を意味し、他の（メタ）と記載された部分についても同様である。
【００４８】
非発泡樹脂層Ｂ及び非発泡樹脂層Ｃの樹脂成分としては、両層の接着性を良好とする観点から、極性を有する樹脂同士の組み合わせ、又は無極性の樹脂同士の組み合わせとすることが好ましく、極性を有する樹脂同士の組み合わせとすることが特に好ましい。極性を有する樹脂としては、上記した樹脂のうち、エチレン−（メタ）アクリル酸系共重合体、エチレン−酢酸ビニル共重合体、アイオノマー等が挙げられる。また、無極性の樹脂としては、上記した樹脂のうち、ポリエチレン、ポリプロピレン、ポリブテン、ポリブタジエン、ポリイソプレン等が挙げられる。
【００４９】
また、第２発泡樹脂層の上面には、絵柄模様層を形成する際の絵柄模様を鮮明にしたり発泡樹脂層の耐傷性を向上させたりする目的で非発泡樹脂層Ｄを形成してもよい。
【００５０】
非発泡樹脂層Ｄの樹脂成分としては、非発泡樹脂層Ｂ及び非発泡樹脂層Ｃで挙げたものと同様のものが挙げられる。耐傷性を良好とする観点からは、エチレン−アクリル酸共重合体、エチレン−メタクリル酸共重合体、アイオノマー等が特に好ましい。
【００５１】
非発泡樹脂層Ａ、Ｂ、Ｃ及びＤの厚みは限定的ではないが、それぞれ２〜５０μｍ程度が好ましく、５〜２０μｍ程度がより好ましい。
【００５２】
本発明では、後記製造上の観点からも、非発泡樹脂層Ａ、第１発泡樹脂層及び非発泡樹脂層Ｂ、並びに非発泡樹脂層Ｃ、第２発泡樹脂層及び非発泡樹脂層Ｄが順に形成された態様が好ましい。
【００５３】
絵柄模様層
本発明の積層シートは、第２発泡樹脂層、非発泡樹脂層Ｄ、又は後述のプライマー層の上には、必要に応じて絵柄模様層を形成してもよい。
【００５４】
絵柄模様層は、積層シート及び発泡積層シートに意匠性を付与する。絵柄模様としては、例えば木目模様、石目模様、砂目模様、タイル貼模様、煉瓦積模様、布目模様、皮絞模様、幾何学図形、文字、記号、抽象模様、草花模様等が挙げられ、目的に応じて選択できる。
【００５５】
絵柄模様層は、例えば、絵柄模様を印刷することで形成できる。印刷手法としては、グラビア印刷、フレキソ印刷、シルクスクリーン印刷、オフセット印刷等が挙げられる。印刷インキとしては、着色剤、結着材樹脂、溶剤を含む印刷インキが使用できる。これらのインキは公知又は市販のものを使用してもよい。
【００５６】
着色剤としては、例えば、前記の発泡剤含有樹脂層で使用されるような顔料を適宜使用することができる。
【００５７】
結着材樹脂は、絵柄模様層を形成する下地の種類に応じて設定できる。例えば、アクリル系樹脂、スチレン系樹脂、ポリエステル系樹脂、ウレタン系樹脂、塩素化ポリオレフィン系樹脂、塩化ビニル−酢酸ビニル共重合体系樹脂、ポリビニルブチラール樹脂、アルキド系樹脂、石油系樹脂、ケトン樹脂、エポキシ系樹脂、メラミン系樹脂、フッ素系樹脂、シリコーン系樹脂、繊維素誘導体、ゴム系樹脂等が挙げられる。
【００５８】
溶剤（又は分散媒）としては、例えば、ヘキサン、ヘプタン、オクタン、トルエン、キシレン、エチルベンゼン、シクロヘキサン、メチルシクロヘキサン等の石油系有機溶剤；酢酸エチル、酢酸ブチル、酢酸−２−メトキシエチル、酢酸−２−エトキシエチル等のエステル系有機溶剤；メチルアルコール、エチルアルコール、ノルマルプロピルアルコール、イソプロピルアルコール、イソブチルアルコール、エチレングリコール、プロピレングリコール等のアルコール系有機溶剤；アセトン、メチルエチルケトン、メチルイソブチルケトン、シクロヘキサノン等のケトン系有機溶剤；ジエチルエーテル、ジオキサン、テトラヒドロフラン等のエーテル系有機溶剤；ジクロロメタン、四塩化炭素、トリクロロエチレン、テトラクロロエチレン等の塩素系有機溶剤；水などが挙げられる。これらの溶剤（又は分散媒）は、単独又は混合物の状態で使用できる。
【００５９】
絵柄模様層の厚みは、絵柄模様の種類より異なるが、一般には０．１〜１０μｍ程度とすることが好ましい。
【００６０】
プライマー層
第２発泡樹脂層、非発泡樹脂層Ｄ、又は絵柄模様層の上には、必要に応じてプライマー層を形成してもよい。
【００６１】
プライマー層に含有される樹脂としては、例えば、アクリル、塩化ビニル−酢酸ビニル共重合体、ポリエステル、ポリウレタン、塩素化ポリプロピレン、塩素化ポリエチレン等を使用することができるが、特にアクリル、塩素化ポリプロピレン等が望ましい。
【００６２】
アクリルとしては、例えば、ポリ（メタ）アクリル酸メチル、ポリ（メタ）アクリル酸エチル、ポリ（メタ）アクリル酸プロピル、ポリ（メタ）アクリル酸ブチル、（メタ）アクリル酸メチル−（メタ）アクリル酸ブチル共重合体、（メタ）アクリル酸エチル−（メタ）アクリル酸ブチル共重合体、エチレン−（メタ）アクリル酸メチル共重合体、スチレン−（メタ）アクリル酸メチル共重合体等の（メタ）アクリル酸エステルを含む単独又は共重合体からなるアクリル樹脂が挙げられる。
【００６３】
ポリウレタンとはポリオール（多価アルコール）を主剤とし、イソシアネートを架橋剤（硬化剤）とする組成物である。
【００６４】
ポリオールとしては、分子中に２個以上の水酸基を有するもので、例えば、ポリエチレングリコール、ポリプロピレングリコール、アクリルポリオール、ポリエステルポリオール、ポリエーテルポリオール等が用いられる。
【００６５】
また、イソシアネートとしては、分子中に２個以上のイソシアネート基を有する多価イソシアネートが用いられる。例えば、２−４トリレンジイソシアネート、キシレンジイソシアネート、４−４ジフェニルメタンジイソシアネート等の芳香族イソシアネート、或いはヘキサメチレンジイソシアネート、イソホロンジイソシアネート、水素添加トリレンジイソシアネート、水素添加ジフェニルメタンジイソシアネート等の脂肪族（又は脂環族）イソシアネートが用いられる。
【００６６】
プライマー層の厚さは限定的ではないが、０．１〜１０μｍ程度が好ましく、０．１〜５μｍ程度がより好ましい。
【００６７】
表面保護層
第２発泡樹脂層、非発泡樹脂層Ｄ、絵柄模様層又はプライマー層の表面には艶調整及び／又は絵柄模様層の保護を意図して表面保護層を有してもよい。
【００６８】
表面保護層の種類は限定的ではない。艶調整を目的とする表面保護層であれば、例えば、シリカなどの既知フィラーを含む表面保護層がある。表面保護層の形成方法としては、グラビア印刷などの公知の方法が採用できる。
【００６９】
積層シートの表面強度（耐スクラッチ性など）、耐汚染性、絵柄模様層の保護等を目的として表面保護層を形成する場合には、電離放射線硬化型樹脂を樹脂成分として含有するものが好適である。電離放射線硬化型樹脂としては、電子線照射によってラジカル重合（硬化）するものが好ましい。
【００７０】
エンボス
発泡積層シートのおもて面にはエンボス模様を付してもよい。この場合、最表面層（繊維質シートと反対側）の上からエンボス加工すれば良い。エンボス加工は、エンボス版の押圧等、公知の手段により実施することができる。例えば、最表面層が表面保護層である場合は、そのおもて面を加熱軟化後、エンボス版を押圧することにより所望のエンボス模様を賦型できる。エンボス模様としては、例えば木目板導管溝、石板表面凹凸、布表面テクスチャア、梨地、砂目、ヘアライン、幾何学模様、万線条溝、輪郭模様等がある。
【００７１】
≪発泡積層シートの製造方法≫
本発明の発泡積層シートの製造方法は限定的ではないが、例えば、基材、第１発泡剤含有樹脂層及び第２発泡剤含有樹脂層の上に絵柄模様層を形成した後、絵柄模様層の上に表面保護層を形成して積層シートとし、次いで熱処理することにより第１発泡剤含有樹脂層及び第２発泡剤含有樹脂層を発泡させてそれぞれ第１発泡樹脂層及び第２発泡樹脂層にすることにより製造することができる。
【００７２】
第１発泡剤含有樹脂層及び第２発泡剤含有樹脂層の片面又は両面に非発泡樹脂層を有する場合には、発泡剤含有樹脂層と非発泡樹脂層とを、押出し製膜により形成してもよいし、各フィルムを熱ラミネートすることにより形成してもよいが、Ｔダイ押出し機による同時押出し製膜が好適である。例えば、第１発泡剤含有樹脂層の両面に非発泡樹脂層を有する場合には、３つの層に対応する溶融樹脂を同時に押出すことにより３層の同時製膜が可能なマルチマニホールドタイプのＴダイを用いることで、非発泡樹脂層Ａ／第１発泡剤含有樹脂層／非発泡樹脂層Ｂの３層からなる積層体を同時に製膜することができる。さらに、非発泡樹脂層Ｃ／第２発泡剤含有樹脂層／非発泡樹脂層Ｄの３層からなる積層体についても同様の手段により製膜し、非発泡樹脂層Ｂと非発泡樹脂層Ｃとが接するようにして２つの積層体を熱ラミネート等の手段により積層することで、第１発泡剤含有樹脂層と第２発泡剤含有樹脂層とを含有する積層体を得ることができる。
【００７３】
なお、第１発泡剤含有樹脂層及び第２発泡剤含有樹脂層を形成する樹脂組成物に無機充填剤が含まれる場合であって、第１発泡剤含有樹脂層及び第２発泡剤含有樹脂層を押出し製膜により形成する場合には、押出し機の押出し口（いわゆるダイス）に無機充填剤の残渣（いわゆる目やに）が発生し易く、これが第１発泡剤含有樹脂層及び第２発泡剤含有樹脂層の表面の異物となり易い。そのため、第１発泡剤含有樹脂層及び第２発泡剤含有樹脂層を形成する樹脂組成物に無機充填剤が含まれる場合には、上記のように３層同時押出し製膜することが好ましい。即ち、第１発泡剤含有樹脂層又は第２発泡剤含有樹脂層を非発泡樹脂層によって挟み込んだ態様で同時押出し製膜することにより、前記目やにの発生を抑制することができる。
【００７４】
第１発泡剤含有樹脂層及び第２発泡剤含有樹脂層を製膜した後は、電子線照射を行ってもよい。これにより樹脂成分を架橋して発泡樹脂層の表面強度、発泡特性等を調整することができる。電子線のエネルギーは、１５０〜２５０ｋＶ程度が好ましく、１７５〜２００ｋＶ程度がより好ましい。照射量は、１０〜１００ｋＧｙ程度が好ましく、１０〜５０ｋＧｙ程度がより好ましい。電子線源としては、公知の電子線照射装置が使用できる。この電子線照射は、絵柄模様層又は表面保護層を形成した後に行ってもよい。
【００７５】
第２発泡剤含有樹脂層の上には、必要に応じて、絵柄模様層及びプライマー層を任意の順序で形成した後、必要に応じて、表面保護層を形成して積層シートとし、次に熱処理して第１発泡剤含有樹脂層及び第２発泡剤含有樹脂層を第１発泡樹脂層及び第２発泡樹脂層にすることで発泡積層シートが得られる。
【００７６】
熱処理条件は、熱分解型発泡剤の分解により発泡樹脂層が形成される条件であればよく、加熱温度は２１０〜２４０℃程度が好ましく、加熱時間は２５〜８０秒程度が好ましい。また、エンボス模様を付す場合には、エンボス版の押圧等、公知の手段により実施する。
【００７７】
≪発泡積層シートの施工方法≫
本発明の発泡積層シートは、被施工面に接着剤を塗工した後、当該被施工面に貼着することで施工することができる。本発明の発泡積層シートが適用される被施工面としては特に限定されず、装飾が要求される各種の用途が適用でき、被施工面として壁面及び／又は天井が好適に挙げられる。即ち、本発明の発泡積層シートは、壁紙及び／又は天井材として特に有用である。
【００７８】
本発明の発泡積層シートの施工に用いる接着剤としては特に限定されず、デンプン系接着剤（デンプン糊、デンプン糊に合成樹脂を添加したもの等）、メチルセルロース系接着剤などの慣用の接着剤を、被施工面の種類に応じて選択して使用することができる。
【００７９】
なお、本発明の発泡積層シートの施工方法は、上記の施工方法に限定されず、発泡積層シートの裏側（基材の裏側）に接着剤を塗工後、被施工面に貼着する、一般的な方法により施工することも可能である。
【実施例】
【００８０】
以下に実施例及び比較例を示して本発明を具体的に説明する。但し、本発明は実施例に限定されない。
【００８１】
実施例１
３種３層マルチホールドＴダイ押し出し機を用い、非発泡樹脂層Ａ／第１発泡剤含有樹脂層／非発泡樹脂層Ｂの順に厚み５μｍ／５０μｍ／５μｍになるように押出量を調整し、３層構造の樹脂シート１を形成した。押し出し条件は、シリンダー温度はいずれも１２０℃とし、ダイス温度もいずれも１２０℃とした。得られた樹脂シート中の発泡剤含有樹脂層は未発泡の状態を維持していた。得られた樹脂層の両端をスリットして９６０ｍｍ巾にした。
【００８２】
次いで、巾９７０ｍｍの紙パルプからなる壁紙用紙（ＷＫ−６６５：ＫＪ特殊紙株式会社製）の紙面を１２０℃となるように加熱して、前記樹脂シート１の非発泡樹脂層Ａが壁紙用紙と接するように積層させて、ラミネートロールに通して壁紙用紙と樹脂シート１とを熱圧着させて積層体を得た。このとき、樹脂シート１は壁紙用紙の中央に配置して積層させ、壁紙用紙の両端部の５ｍｍは樹脂シート１が積層されていない状態にした。
【００８３】
その後、上記と同様にして、非発泡樹脂層Ｃ／第２発泡剤含有樹脂層／非発泡樹脂層Ｄの順に厚み５μｍ／３０μｍ／５μｍになるように押出量を調整し、３層構造の樹脂シート２を形成した。得られた樹脂シート中の発泡剤含有樹脂層は未発泡の状態を維持していた。得られた樹脂層の両端をスリットして９６０ｍｍ巾にした。
【００８４】
次いで、上記積層体の紙面を１２０℃となるように加熱して、前記樹脂シート２の非発泡樹脂層Ｃが積層体の非発泡樹脂層Ｂと接するように積層させて、ラミネートロールに通して壁紙用紙／樹脂シート１／樹脂シート２の積層体を得た。
【００８５】
その後、得られた積層体の樹脂シート面に電子線を加速電圧１９５ｋＶ、照射線量３０ｋＧｙの条件で照射することにより、樹脂シート中の発泡剤含有樹脂層に対して架橋処理を行った。
【００８６】
次いで、積層体の表面（非発泡樹脂層Ｄ）に対してコロナ放電処理した後、グラビア印刷機により絵柄印刷として水性インキ（ハイドリック：大日精化工業株式会社製）を用いて布目絵柄を印刷し、絵柄模様層（厚み２μｍ程度）を形成した。
【００８７】
その後、グラビア印刷機により、絵柄模様層上に、水性インキ（ＡＬＴＯＰ−４０２Ｂ：大日精化工業株式会社製、アクリル系１液硬化型樹脂）を印刷して、表面保護層（厚み２μｍ程度）を形成した。
【００８８】
次に、得られた積層体をオーブンにて加熱（２２０℃で３５秒間）しながら、発泡剤含有樹脂層を発泡させて発泡樹脂層を形成するとともに、表面保護層上に織物調パターンを有する金属ロールを押し付けて型押しすることにより、発泡積層シート（発泡壁紙）を得た。
【００８９】
各層は、それぞれ以下の成分を用いて形成した。
【００９０】
第１発泡剤含有樹脂層は、以下の成分からなる樹脂組成物１により形成した。
（樹脂組成物１）
エチレン−酢酸ビニル共重合体樹脂（ＥＶＡ）「ＥＶ４５０：三井・デュポンポリケミカル株式会社製」：１００重量部
炭酸カルシウム「ホワイトンＨ：白石工業株式会社製」：３０重量部
二酸化チタン「Ｒ１０１：デュポン株式会社製」：３０重量部
発泡剤「ビニホールＡＣ＃３：永和化成工業株式会社製」：４重量部
発泡助剤「ジンクステアレートＧＰ：日油株式会社製」：２重量部
【００９１】
第２発泡剤含有樹脂層は、以下の成分からなる樹脂組成物２により形成した。
（樹脂組成物２）
エチレン−メタクリル酸共重合体樹脂（ＥＭＡＡ）「Ｎ１１１０Ｈ：三井・デュポンポリケミカル株式会社製」：１００重量部
炭酸カルシウム「ホワイトンＨ：白石工業株式会社製」：３０重量部
二酸化チタン「Ｒ１０１：デュポン株式会社製」：３０重量部
発泡剤「ビニホールＡＣ＃３：永和化成工業株式会社製」：４重量部
発泡助剤「ＡＤＨＳ：大塚化学株式会社製」：２重量部
【００９２】
非発泡樹脂層Ａ及び非発泡樹脂層Ｃは、エチレン−酢酸ビニル共重合体樹脂（ＥＶＡ）「ウルトラセン７５０：東ソー株式会社製」により形成した。
【００９３】
非発泡樹脂層Ｂ及び非発泡樹脂層Ｄは、エチレン−メタクリル酸共重合体樹脂「ニュクレルＮ１５６０：三井・デュポンポリケミカル株式会社製」により形成した。
【００９４】
実施例２
第１発泡剤含有樹脂層を形成する樹脂組成物１に含まれる樹脂ＥＶＡに代えて、ＬＬＤＰＥ「カーネルＫＣ５７０Ｓ：日本ポリエチレン株式会社製」を使用する以外は、実施例１と同様にして発泡積層シートを得た。
【００９５】
比較例１
２回目に積層する樹脂シート２の第２発泡剤含有樹脂層を樹脂組成物１により形成したこと以外は、実施例１と同様にして発泡積層シートを得た。
【００９６】
比較例２
１回目に積層する樹脂シート１の第１発泡剤含有樹脂層を樹脂組成物２により形成したこと以外は、実施例１と同様にして発泡積層シートを得た。
【００９７】
比較例３
１回目に積層する樹脂シート１の第１発泡剤含有樹脂層を樹脂組成物２により形成し、２回目に積層する樹脂シート２の第２発泡剤含有樹脂層を樹脂組成物１により形成したこと以外は、実施例１と同様にして発泡積層シートを得た。
【００９８】
試験例１
実施例１−２及び比較例１−３で作製した発泡積層シートの耐傷性及び下地追従性を調べた。各試験方法及びその評価基準は以下の通りである。
【００９９】
（耐傷性）
表面強化性能試験（日本ビニル工業会）の結果、引掻き跡の樹脂の毛羽立ちがない又は僅かにあるものを○、引掻き跡が毛羽立つものを×と評価した。
【０１００】
（下地追従性）
発泡積層シートの裏打紙側に２枚のボード紙を貼り付け、引っ張り試験機（ＲＴＣ−１２５０Ａ、株式会社オリエンテック製）を用いて壁紙巾方向に３．０ｍｍ／ｍｉｎの速度で３．０ｍｍ変位させたときの発泡積層シートの外観を観察した。ここで、「巾方向」とは、流れ方向（シート原反の巻き取り方向（長手方向））の直角方向である。クラック（穴開き）が生じなかったものを○、クラック（穴開き）が生じたものを×と評価した。
【０１０１】
結果を以下の表１に示す。
【０１０２】
【表１】
0006554868.tif 000002
【符号の説明】
【０１０３】
１．  発泡積層シート
２．  基材
３．  非発泡樹脂層Ａ
４．  第１発泡樹脂層
５．  非発泡樹脂層Ｂ
６．  非発泡樹脂層Ｃ
７．  第２発泡樹脂層
８．  非発泡樹脂層Ｄ
９．  絵柄模様層
１０．表面保護層
【図１】
0006554868.tif 000003